【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
下記の連続する段階を含むことを特徴とする、１種以上のジエンエラストマーと、該ラテックスと一緒に自然凝固しない１種以上の充填剤とをベースとする液相中でのマスターバッチの製造方法：
・安定でかつ均質な水性分散液(C)を、１種以上のジエンエラストマーラテックス(A)を該ラテックスと一緒に自然凝固せず且つ部分的に疎水化させた１種以上の充填剤の１種以上の安定な水性分散液(B)と混合することによって調製する段階；
・前記水性分散液(C)を均質化する段階；
・前記水性分散液(C)中で、前記ジエンエラストマーラテックスを、前記ラテックスと一緒に自然凝固しない前記充填剤と一緒に、機械的エネルギーを供給することによって凝固させる段階；
・凝固物を回収する段階；その後の、
・回収した凝固物を乾燥させて前記マスターバッチを得る段階。
【請求項２】
前記ジエンエラストマーラテックスが、天然ゴムラテックスである、請求項１記載の方法。
【請求項３】
前記ジエンエラストマーラテックスが、濃縮天然ゴムラテックスである、請求項２記載の方法。
【請求項４】
前記充填剤を、シリカ(SiO2)、アルミナ(Al2O3)、アルミナモノハイドレート(Al2O3.H2O)、水酸化アルミニウム[Al(OH)3]、炭酸アルミニウム[Al2(CO3)3]、水酸化マグネシウム[Mg(OH)2]、酸化マグネシウム(MgO)、炭酸マグネシウム(MgCO3)、タルク(3MgO.4SiO2.H2O)、アタパルガイト(5MgO.8SiO2.9H2O)、二酸化チタン(TiO2)、チタンブラック(TiO2n-1)、酸化カルシウム(CaO)、水酸化カルシウム[Ca(OH)2]、酸化アルミニウムマグネシウム(MgO.Al2O3)、クレー(Al2O3.2SiO2)、カオリン(Al2O3.2SiO2.2H2O)、パイロフィライト(Al2O3.4SiO2.H2O)、ベントナイト(Al2O3.4SiO2.2H2O)、ケイ酸アルミニウム(Al2SiO5.Al4(SiO4)3.5H2O)、ケイ酸マグネシウム(Mg2SiO4.MgSiO3)、ケイ酸カルシウム(Ca2SiO4)、ケイ酸アルミニウムカルシウム(Al2O3.CaO.2SiO2)、ケイ酸カルシウムマグネシウム(CaMgSiO4)、炭酸カルシウム(CaCO3)、酸化ジルコニウム(ZrO2)、水酸化ジルコニウム[ZrO(OH)2.nH2O]、炭酸ジルコニウム[Zr(CO3)2]、および電荷を補う水素原子、アルカリ金属またはアルカリ土類金属を含む結晶性アルミノケイ酸塩、並びにこれらの混合物から選択する、請求項１〜３のいずれか１項記載の方法。
【請求項５】
前記充填剤が、シリカ(SiO2)である、請求項４記載の方法。
【請求項６】
前記充填剤を、下記の式 (I)を有する１種以上の疎水化剤を使用して部分的に疎水化する、請求項１〜５のいずれか１項記載の方法：
En‐F       (式I)
(式中、
・nは、1または2に等しい整数であり；
・nが値1を有する場合、Fは、１価の基であり；
・nが値2を有する場合、Fは、２価の基であり；
・Eは、上記充填剤に物理的および/または化学的に結合することのできる官能基であって、その構造内に、基Eに疎水性を付与する1〜18個の炭素原子を含む少なくとも１本のアルキルまたはアルキレン鎖を含む前記官能基を示し；
・Fは、ジエンエラストマーに物理的および/または化学的に結合し得るまたは結合し得ない基を示す)。
【請求項７】
前記疎水化剤が、下記の式 (II)を有する、請求項６記載の方法：
[G(3-m)(L‐K)mSi‐L‐]n‐F       (II)
(式中、nが値1を有する場合、Fは、以下で定義するK基を示し、mは0〜2の範囲にあり；そして、nが値2を有する場合、Fは、アミノ基、ポリスルフィド(Sx)基またはエポキシ基を示し、mは0〜2の範囲にあり；
G基は、互いに無関係に、水素原子；線状、枝分れまたは環状のアルキル基、アラルキル基、アルキルアリール基およびアリール基、例えば、フェニル、ベンジル、シクロペンチル、シクロヘキシルから選ばれるC1〜C18炭化水素基；アルコキシ(R1O)‐基 (式中、R1は、例えば、メチル、エチルおよびイソプロピル基、好ましくは少なくとも１個のメチルおよびエチル基のような飽和C1〜C8アルキル基を示す)；フッ素、塩素、臭素およびヨウ素のようなハロゲン原子；および、ヒドロキシル基から選ばれ；
但し、少なくとも１個のG基は、アルコキシ基、塩素原子またはヒドロキシル基から選ばれることを条件とし；
Lは、必要に応じて酸素原子を含む、例えば、メチレン、エチレン、イソプロピレン、n‐ブチレン、オクタデシレン、フェニレン、シクロペンチレンおよびシクロヘキシレン基のような飽和または不飽和で線状、枝分れまたは環状の、好ましくは1〜8個の炭素原子を有するC1〜C18アルキレン基を示し；
Kは、水素原子；フッ素、塩素、臭素およびヨウ素のようなハロゲン原子；または、アミノ基、ポリアミノアルキル基、メルカプト基、エポキシ基、ヒドロキシル基、ビニル基、アクリルオキシ基、メタクリルオキシ基、‐SCN基またはR(CO)S‐基 (Rは、C1〜C18アルキル基である)から選ばれる官能基を示す)。
【請求項８】
前記疎水化剤を、クロロトリメチルシラン、クロロトリエチルシラン、クロロトリプロピルシラン、ブロモトリメチルシラン、ブロモトリエチルシラン、ブロモトリプロピルシラン、フルオロトリメチルシラン、メトキシトリメチルシラン、メトキシトリエチルシラン、メトキシトリプロピルシラン、クロロトリメチルシラン、ジクロロジメチルシラン、トリクロロメチルシラン、ブロモトリメチルシラン、ジブロモジメチルシラン、トリブロモメチルシラン、メトキシトリメチルシラン、ジメトキシジメチルシラン、トリメトキシメチルシラン、テトラメトキシシラン、トリメトキシプロピルシラン、トリメトキシオクチルシラン、トリメトキシへキサデシルシラン、ジメトキシジプロピルシラン、トリエトキシメチルシラン、トリエトキシプロピルシラン、トリエトキシオクチルシラン、ジエトキシジメチルシラン、オクテニルジメチルクロロシラン、オクトデシルトリクロロシラン、(γ‐アミノプロピル)トリメトキシシラン、(γ‐アミノプロピル)トリエトキシシラン、(ガンマ‐ヒドロキシプロピル)トリプロポキシシラン、(γ‐メルカプトプロピル)トリエトキシシラン、(γ‐アミノプロピル)ジメチルエトキシシラン、(γ‐アミノプロピル)ジヒドロキシメトキシシラン、(グリシジルプロピル)トリメトキシシラン、[γ‐(N‐アミノエチル)アミノプロピル]トリエトキシシラン、(γ‐メタクリルオキシプロピル)トリエトキシシラン、(γ‐メタクリルオキシプロピル)トリメトキシシラン、(β‐メルカプトエチル)トリエトキシシラン、[γ‐(N‐アミノエチル)プロピル]トリメトキシシラン、(N‐メチルアミノプロピル)トリメトキシシラン、(γ‐チオシアナトプロピル)トリエトキシシラン、ビス‐(3‐トリエトキシチオプロピル)シランテトラスルフィド、ビニルトリエトキシシラン、ビニルフェニルメチルシラン、ビニルジメチルメトキシシラン、ジビニルジメトキシシラン、ジビニルエチルジメトキシシラン、ジメチルビニルクロロシラン、およびこれらの混合物から選択する、請求項７記載の方法。
【請求項９】
前記疎水化剤が、前記充填剤に結合した際に、多くとも30個の炭素原子を含む、請求項６〜８のいずれか１項記載の方法。
【請求項１０】
前記疎水化剤を、オクテニルジメチルクロロシラン、ビス(3‐トリエトキシシリルプロピル)テトラスルフィドおよびこれらの混合物から選択する、請求項６〜９のいずれか１項記載の方法。
【請求項１１】
前記部分疎水化充填剤が、前記充填剤に結合した際に前記疎水化剤によってもたらされる、充填剤表面積のnm2当りの炭素原子が、0個と1.10個の間であるという疎水化度によって特徴付けられる、請求項６〜１０のいずれか１項記載の方法。
【請求項１２】
請求項１〜１１のいずれか１項に従って製造したジエンエラストマーと充填剤とのマスターバッチ。
【請求項１３】
請求項１〜１１のいずれか１項に従って製造したジエンエラストマーと充填剤との少なくとも１種のマスターバッチをベースとするゴム組成物。
【請求項１４】
請求項１３記載の少なくとも１種のゴム組成物を含むタイヤまたは半製品。